도 2 내지 4 는 각각 용접 강도 를 달리 하 여 전지 탭 을 용접 하 고 , 각 용접 된 시료 의 단면 을 전자 현미경 으로 관찰 한 결과 들 이 다 . 도 2 는 용접 강도 가 약한 경우 이 며 , 용접부 주변 에 물성 변화 가 거의 관찰 되 지 않 는다 . 이 에 대해 , 도 3 은 용접 강도 가 적절 한 경우 이 며 , 용접부 주변 에 물성 변화 가 관찰 된다 . 도 4 는 용접 강도 가 과도 한 경우 이 며 , 용접부 주변 이 과도 하 게 변형 된 것 을 알 수 있 다 . 이 경우 , 도 2 및 4 의 경우 는 불량품 으로 판정 되 어야 하 고 , 도 3 은 양품 으로 판정 되 어야 한다 . 통상 적 으로 , 전지 탭 을 용접 하 는 경우 에 , 용접 강도 가 약한 경우 에 는 사용 중 전지 탭 이 분리 되 거나 전기 적 연결 이 끊 어 지 는 하자 가 발생 하 고 , 용접 강도 가 과도 한 경우 에 는 공정 효율 을 저하 시키 게 된다 . 그러나 , 평가 대상 이 되 는 전지 에서 , 용접부 단면 을 관찰 하 는 것 은 용이 하 지 않 다 . 이 에 , 본 발명 은 비파괴 방식 으로 용접부 의 품질 을 효과 적 으로 평가 할 수 있 는 방법 을 제시 한다 .